ЭЛЕКТРИЧЕСКИЙ КОНТАКТНЫЙ ШТЫРЬ, УСТАНАВЛИВАЕМЫЙ ЗАПРЕССОВКОЙ

1. Электрический контактный штырь (6), предназначенный для запрессовки в отверстие (2), предусмотренное в печатной плате (1) и содержащее периферийную стенку с металлизированной поверхностью, причем контактный штырь (6) состоит в основном из меди или медного сплава и окружен содержащим олово слоем (10) по меньшей мере на участке, предназначенном для запрессовки в указанном отверстии (2), отличающийся тем, что содержащий олово слой (10) образует поверхность контактного штыря (6) и содержит, по существу, только олово и оксид олова, причем оксид олова получен электролитическим оксидированием, и его концентрация максимальна на поверхности слоя (10).
2. Контактный штырь по п. 1, отличающийся тем, что толщина содержащего олово слоя составляет, по меньшей мере, 0,2 мкм.
3. Контактный штырь по п. 1, отличающийся тем, что толщина содержащего олово слоя составляет, по меньшей мере, 0,5 мкм.
4. Контактный штырь по п. 1, отличающийся тем, что толщина содержащего олово слоя составляет от 1 до 3 мкм.
5. Контактный штырь по п. 1, отличающийся тем, что толщина содержащего олово слоя составляет от 1,5 до 2,5 мкм.
6. Контактный штырь по одному из предыдущих пунктов, отличающийся тем, что от 50 до 80 мол. % олова присутствует в виде оксида олова.
7. Контактный штырь по одному из предыдущих пунктов, отличающийся тем, что на поверхности содержащего олово слоя (10) содержится исключительно оксид олова.
8. Контактный штырь по одному из предыдущих пунктов, отличающийся тем, что в контактном штыре (6), который еще не подвергался запрессовке, содержащий олово слой (10), помимо обычных или технологически обусловленных примесей, содержит только олово и кислород.
9. Контактный штырь по одному из предыдущих пунктов, отличающийся тем, что между содержащим олово слоем (10) и сердечником предусмотрен ингибирующий диффузию промежуточный слой (9).
10. Контактный штырь по п. 9, отличающийся тем, что ингибирующий диффузию промежуточный слой (9) состоит из никеля или серебра.
11. Контактный штырь по п. 9 или 10, отличающийся тем, что толщина ингибирующего диффузию промежуточного слоя (9) не превышает 4 мкм.
12. Контактный штырь по п. 9 или 10, отличающийся тем, что толщина ингибирующего диффузию промежуточного слоя (9) составляет от 1,5 до 2,5 мкм.
13. Контактный штырь по п. 9 или 10, отличающийся тем, что толщина ингибирующего диффузию промежуточного слоя (9) составляет 2 мкм.
14. Контактный штырь по одному из предыдущих пунктов, отличающийся тем, что контактный штырь состоит преимущественно из бинарного сплава меди с 4-8 мас.% олова.
15. Контактный штырь по одному из пп. 1-13, отличающийся тем, что контактный штырь состоит преимущественно из бинарного сплава меди с 6 мас.% олова.
16. Контактный штырь по одному из предыдущих пунктов, отличающийся тем, что оксид цинка присутствует преимущественно в виде SnO.
2
17. Контактный штырь по п. 16, отличающийся тем, что на поверхности и в непосредственной близости от поверхности содержащего олово слоя (10) SnO в объемном выражении преобладает над SnO.
18. Контактный штырь по п. 16, отличающийся тем, что оксид олова присутствует исключительно в виде SnO.